平成２１年１月１日現在

表面含浸材（高含浸浸透性吸水防止材）

アクアシール® 1400

アクアシール会
大同塗料株式会社

本社（大阪） 〒532-0032 大阪市淀川区三津屋北２丁目１４番１８号
TEL.06-6308-6289 FAX.06-6308-3618
東京支店〒135-0031 東京都江東区佐賀１丁目１８番８号
TEL.03-3642-8431 FAX.03-3643-5560
アクアシール ＨＰ http://www.aquaseal.jp
大同塗料株式会社 ＨＰ http://www.daido-toryo.co.jp

試験データ 目次

目
１「アクアシール1400」概念図
２ 製品概要３ 一般性状（品質仕様書）
４ 一般性能５ 試験例①接触角測定②吸水防止試験 吸水比③吸水防止試験 透水比④浸透性試験
⑤遮塩性試験
⑥耐酸性試験
⑦耐アルカリ性試験⑧温冷繰り返し試験

次
123456789101112

試験データは代表サンプルの弊社試験値であり、規格値・保証値ではありません。
また予告なく変更する場合がありますのでご了承願います。

1.｢アクアシール1400｣
1.｢アクアシール1400｣ 概概念
念図
図

アクアシール1400はコンクリートなど吸水性のある材料に塗布浸透させることにより、通気性を持った吸水防止層を形成し、この吸水防止層が、水による種々の弊害から躯体を保護します。

雨水
（酸性雨）
未塗布

Ｈ2０
アルカリ水
白華

アクアシール
1400塗布面
アルカリ水
アルカリ水

コンクリート躯体－１－

アクアシール含浸層

白華

雨水
（酸性雨）

水蒸気（湿気）塩分

2.製品概要
2.製品概要アクアシール1400はアルキルアルコキシシランを主成分とする
アクアシール1400はアルキルアルコキシシランを主成分とする高濃度・無溶剤タイプの浸透性吸水防止材です。従来の浸透性吸高濃度・無溶剤タイプの浸透性吸水防止材です。従来の浸透性吸水防止材に比較し、コンクリート等の躯体内部に深く浸透し１回水防止材に比較し、コンクリート等の躯体内部に深く浸透し１回の塗布で十分な効果を発揮することが期待できます。またジェルの塗布で十分な効果を発揮することが期待できます。またジェル状のため液ダレの心配はなく、従来と同様にローラー､はけ､状のため液ダレの心配はなく、従来と同様にローラー､はけ､スプレー等で簡単に施工することができます。
スプレー等で簡単に施工することができます。
・アクアシール1400の特長①優れた吸水防止性を示す。
アクアシール1400は当社アクアシール200Sに優る吸水防止性を示します。

②耐候性に優れる。
アクアシール1400は浸透性に優れた製品で、アクアシール200Sの1～2ｍｍに対して、6mm以上の浸透深さがあります。この浸透深さは耐候性に関連すると言われ、アクアシール200Sの耐候性が約5年であることに対し、アクアシール1400では15年の耐候性が期待できます。

③施工性が良い。
アクアシール1400は、ジェル状であるため、液だれを起こさず、1回の塗装で必要塗布量を施工することができます。よって、従来の浸透性吸水防止材のように重ね塗りする必要がありません。

－２－3.一般性状（品質仕様書）

商品名

アクアシール

１４００

化学名

アルキル変性シリコーン化合物

組成

ｱﾙｷﾙｱﾙｺｷｼｼﾗﾝ/ﾎﾟﾘｱﾙｷﾙｱﾙｺｷｼｼﾛｷｻﾝ
無機化合物
アルコール他

９０％以上
６％未満
４％未満

※本製品は経時変化するため出荷時の試験値としています。
項

一般性状

一般物性

関係規制法規目外観

淡灰色・ジェル状臭気

僅かな特異臭貯蔵安定性

３０℃以下密封状態で１年

引
粘

１０２℃
約１３００ｍＰa・ｓ（２０℃）
約 ６００ｍＰa・ｓ（３０℃）

火点度

ＰＲＴＲ
労働安全衛生法
表示対象物質有害物・危険物
有機則
第 種
特化則
その他 （）
毒劇物取締法
毒・劇・特劇消防法 危険物第４類第３石油類
高圧ガス取締法
公害関係法
大気・水質・悪臭その他

この材料の安全なお取り扱いにあたっては製品安全データシート（ＭＳＤＳ）をご参照ください。
上記データは代表サンプルの弊社試験値であり、規格値・保証値ではありません。

－３－備

考

該当 ・ 否
該当 ・ 否
該当 ・ 否
該当 ・ 否
該当 ・ 否
該当 ・ 否
該当 ・ 否
該当 ・ 否
該当 ・ 否
該当 ・ 否4.一般性能
アクアシール1400の一般性能試験の結果は下記のとおりです。

試験項目
１

塗布後の外観

２

浸透深さ

３標準時
吸４

耐アルカリ性試験後
水５ 性
６７８９

温冷繰り返し作用に対する抵抗性試験
促進耐候性試験後
透水試験

塩化物イオン浸透性
２．５％ ７日
透湿性
Ｂ法（内⇒外）：りん酸２水素ｱﾝﾓﾆｳﾑ飽和水溶液

NSKS-004
規格値
変化がないこと

試験値＊

２mm 以上７．０ｍｍ

吸水比 ０．１以下(24時間値)
吸水比 ０．１以下(24時間値)
吸水比 ０．１以下(24時間値)
吸水比 ０．２以下(24時間値)
透水比 ０．１以下(24時間値)
２ｍｍ以下

吸水比 ０．０２(24時間値)
吸水比 ０．０３(24時間値)
吸水比 ０．０３(24時間値)
吸水比 ０．０４(24時間値)
透水比 ０．０３(24時間値)
１ｍｍ以下

変化なし

－０．６

製 品 ：ｱｸｱｼｰﾙ1400
基 材 ：旧JISﾓﾙﾀﾙ
塗布量 ：350g/m2
試験方法：ｱｸｱｼｰﾙ1400を塗布1週間後、基材表面のﾌｨﾗｰをﾌﾞﾗｼで除去したものについて試験を実施。

上記データは代表サンプルの試験値であり、規格値・保証値ではありません。

－４－5.試験例①接触角測定140120（接触 100角80）

° 60
40
200
無塗布

ｱｸｱｼｰﾙ200S

ｱｸｱｼｰﾙ1400

ｱｸｱﾄｯﾌﾟF工法＜試験条件＞
製品：ｱｸｱｼｰﾙ200S
ｱｸｱｼｰﾙ1400*
ｱｸｱﾄｯﾌﾟF工法
基 材 ：旧JISﾓﾙﾀﾙ
塗布量 ：それぞれｶﾀﾛｸﾞ記載量
試験方法：試験体に水滴(約2mmφ)を滴下し､その接線と試験体からなる角度を測定した。

* 試験は、ｱｸｱｼｰﾙ1400を塗布1週間後、表面の鱗片状ﾌｨﾗｰをﾌﾞﾗｼで除去したものについて実施した。

上記データは代表サンプルの試験値であり、規格値・保証値ではありません。

－５－5.試験例

10.90.80.70.6
吸水 0.5
比 0.40.30.20.1
0無塗布②吸水防止試験 吸水比

ｱｸｱｼｰﾙ200S

ｱｸｱｼｰﾙ1400

ｱｸｱﾄｯﾌﾟF工法

塗布面
試験体

＜試験条件＞
製 品 ：ｱｸｱｼｰﾙ200S
ｱｸｱｼｰﾙ1400*
ｱｸｱﾄｯﾌﾟF工法
基 材 ：旧JISﾓﾙﾀﾙ(70×70×20mm)
塗布量 ：それぞれｶﾀﾛｸﾞ記載量
試験方法：試験体の側面をｼｰﾙし塗布面を下にして側面の半分まで水に24時間浸漬し吸水量を測定する。
* 試験は、ｱｸｱｼｰﾙ1400を塗布1週間後、表面の鱗片状ﾌｨﾗｰをﾌﾞﾗｼで除去したものについて実施した。

上記データは代表サンプルの試験値であり、規格値・保証値ではありません。

－６－

5.試験例③吸水防止試験 透水比

無塗布

ｱｸｱｼｰﾙ200S

10.90.80.7
透 0.6
水 0.5
比 0.40.30.20.10
ｱｸｱｼｰﾙ1400

ｱｸｱﾄｯﾌﾟF工法

メスピペット
ゴム管又は塩化ビニル管製品*

試験は、ｱｸｱｼｰﾙ1400を塗布1週間後、表面の鱗片状ﾌｨﾗｰをﾌﾞﾗｼで除去したものについて実施した。

上記データは代表サンプルの試験値であり、規格値・保証値ではありません。

－７－mm：ｱｸｱｼｰﾙ200S
ロート
ｱｸｱｼｰﾙ1400*
エポキシ樹脂など
ｱｸｱﾄｯﾌﾟF工法
基 材 ：旧JISﾓﾙﾀﾙ（70×70×20mm）
塗布量 ：それぞれｶﾀﾛｸﾞ記載量
約φ75mm
水 圧 ：100g/cm2 １時間
試験方法：試験体を水平に保持し、右図のような透水試験器具をｴﾎﾟｷｼ樹脂で止めつけ、48時間以上放置する。
20±3℃の水を試験体表面から高さ約250mmまで入れ、ﾒｽﾋﾟﾍﾟｯﾄの目盛を読みとる。24時間静置した後、水頭の高さを読み、試験前の高さとの差から透水量を求める。

２５０＜試験条件＞

5.試験例④浸透性試験

87
浸 6
透深 5さ 4(mm)3210
ｱｸｱｼｰﾙ200S

ｱｸｱｼｰﾙ1400

ｱｸｱﾄｯﾌﾟF工法＜試験条件＞
製 品 ：ｱｸｱｼｰﾙ200S
ｱｸｱｼｰﾙ1400*
ｱｸｱﾄｯﾌﾟF工法
基 材 ：旧JISﾓﾙﾀﾙ（70×70×20mm）
塗布量 ：それぞれｶﾀﾛｸﾞ記載量
試験方法：全面を塗布した試験体を２分割してその分割面に水を噴霧し、水が浸透していない部分の厚さを測定する。

* 試験は、ｱｸｱｼｰﾙ1400を塗布1週間後、表面の鱗片状ﾌｨﾗｰをﾌﾞﾗｼで除去したものについて実施した。

上記データは代表サンプルの試験値であり、規格値・保証値ではありません。

－８－5.試験例⑤遮塩性試験

・塩化物イオン浸透性試験結果
20
塩化物
イオン
浸透深さ無塗布

15105[mm]ｱｸｱｼｰﾙ200S
ｱｸｱｼｰﾙ１４００0048

浸漬期間 [週]＜試験条件＞
製品：ｱｸｱｼｰﾙ200S
ｱｸｱｼｰﾙ1400*
基 材 ：ｺﾝｸﾘｰﾄ
塗布量 ：それぞれｶﾀﾛｸﾞ記載値
試験方法：試験体の側面をｼｰﾙし塗布面を下にして側面の半分まで10％塩化ﾅﾄﾘｳﾑ水溶液に浸漬する。試験体をとりだし、24時間乾燥させてから試験体を2分割する。試験体断面に0.1N硝酸銀水溶液を噴霧し、続いて1%ﾌﾙｵﾚｾｲﾝﾅﾄﾘｳﾑ水溶液を噴霧して、発色部分の深さを測定する。

*

試験は、ｱｸｱｼｰﾙ1400を塗布1週間後、表面の鱗片状ﾌｨﾗｰをﾌﾞﾗｼで除去したものについて実施した。

上記データは代表サンプルの試験値であり、規格値・保証値ではありません。

－９－

5.試験例⑥耐酸性試験

無塗布

ｱｸｱｼｰﾙ200S

10.90.80.7
吸 0.6
液 0.5
比0.40.30.20.10
ｱｸｱｼｰﾙ1400＜試験条件＞
製品：ｱｸｱｼｰﾙ200S
ｱｸｱｼｰﾙ1400*
基 材 ：旧JISﾓﾙﾀﾙ
塗布量 ：それぞれｶﾀﾛｸﾞ記載量
試験方法：試験体の側面をｼｰﾙし塗布面を下にして側面の半分まで塩酸水溶液に浸漬し、吸液量を測定する。
* 試験は、ｱｸｱｼｰﾙ1400を塗布1週間後、表面の鱗片状ﾌｨﾗｰをﾌﾞﾗｼで除去したものについて実施した。

上記データは代表サンプルの試験値であり、規格値・保証値ではありません。

－10－

5.試験例⑦耐アルカリ性試験

無塗布

ｱｸｱｼｰﾙ200S

10.90.80.70.6
吸 0.5
液 0.4
比 0.30.20.10
ｱｸｱｼｰﾙ1400＜試験条件＞
製品：ｱｸｱｼｰﾙ200S
ｱｸｱｼｰﾙ1400*
基 材 ：旧JISﾓﾙﾀﾙ
塗布量 ：それぞれｶﾀﾛｸﾞ記載量
試験方法：試験体の側面をｼｰﾙし塗布面を下にして側面の半分まで水酸化ｶﾙｼｳﾑ飽和水溶液に浸漬し、吸液量を測定する。
* 試験は、ｱｸｱｼｰﾙ1400を塗布1週間後、表面の鱗片状ﾌｨﾗｰをﾌﾞﾗｼで除去したものについて実施した。

上記データは代表サンプルの試験値であり、規格値・保証値ではありません。

－11－

5.試験例⑧温冷繰り返し試験

無塗布

ｱｸｱｼｰﾙ200S

10.90.80.7
吸 0.6
液 0.5
比 0.40.30.20.10ｱｸｱｼｰﾙ1400＜試験条件＞
製品：ｱｸｱｼｰﾙ200S
ｱｸｱｼｰﾙ1400*
基 材 ：旧JISﾓﾙﾀﾙ
塗布量 ：それぞれｶﾀﾛｸﾞ記載量
試験方法：JIS A 6909の温冷繰り返し試験に準じて、10ｻｲｸﾙ試験後、吸水性試験を行い、吸液量を測定する。
* 試験は、ｱｸｱｼｰﾙ1400を塗布1週間後、表面の鱗片状ﾌｨﾗｰをﾌﾞﾗｼで除去したものについて実施した。

上記データは代表サンプルの試験値であり、規格値・保証値ではありません。

－12－